(57)【要約】【課題】耐光性と発色性を高いレベルで両立できるようなイエローインク組成物を提供すること。【解決手段】本発明は、Ｃ．Ｉ．ピグメントイエロー７４と、下記式（I）で表される染料を含んでなるイエローインク組成物を提供する。2009001662.tif 000014（上記式中、Ｘ1、Ｘ2、Ｙ1、及びＹ2は水素原子、又はシアノ基を表し、Ｚ1及びＺ2は芳香環を有する置換基を表し、Ｒ1及びＲ2はアルキル基を表し、Ｍは金属原子を表す。）【選択図】なし【特許請求の範囲】
【請求項１】
Ｃ．Ｉ．ピグメントイエロー７４と、下記式（I）で表される染料とを含んでなるイエローインク組成物。
【化１】
2009001662.tif 000012
（上記式（I）中、Ｘ1、Ｘ2、Ｙ1、及びＹ2は水素原子、又はシアノ基を表し、Ｚ1及びＺ2は芳香環を有する置換基を表し、Ｒ1及びＲ2はアルキル基を表し、Ｍは金属原子を表す。）
【請求項２】
前記式（I）で表される化合物が、下記式（II）で表される化合物であることを特徴とする請求項１に記載のイエローインク組成物。
【化２】
2009001662.tif 000013
（上記式（II）中、Ｘ1、Ｘ2、Ｙ1、及びＹ2は水素原子、又はシアノ基を表し、Ｗ1〜Ｗ5及びＷ11〜Ｗ15は、それぞれ水素原子、カルボキシル基又はその塩を表し、Ｍは金属原子を表し、ｔ−Ｂｕはターシャリーブチル基を表す。）
【請求項３】
前記インク組成物において、前記顔料と前記染料との重量比が１：１〜１：３の範囲である、請求項１又は２に記載のイエローインク組成物。
【請求項４】
界面活性剤を含む、請求項１〜３のいずれか一項に記載のイエローインク組成物。
【請求項５】
前記界面活性剤がポリシロキサンである、請求項４に記載のイエローインク組成物。
【請求項６】
前記界面活性剤がアセチレングリコールである、請求項４に記載のイエローインク組成物。
【請求項７】
多価アルコール低級アルキルエーテルを含む、請求項１〜６のいずれか一項に記載のイエローインク組成物。
【請求項８】
炭素数４〜６であり水酸基価が２である脂肪族ジオール化合物を含む、請求項１〜７のいずれか一項に記載のイエローインク組成物。
【請求項９】
表面張力が２０ｍＮ／ｍ〜４０ｍＮ／ｍである、請求項１〜８のいずれか一項に記載のイエローインク組成物。
【請求項１０】
インクジェット用である、請求項１〜９のいずれか一項に記載のイエローインク組成物。
【請求項１１】
請求項１〜１０のいずれか一項に記載のイエローインク組成物を用いて記録する記録方法。
【請求項１２】
請求項１〜１０のいずれか一項に記載のイエローインク組成物を用いて画像が形成されてなる記録物。
【発明の詳細な説明】
【技術分野】
【０００１】
本発明は、イエローインク組成物に関し、さらに詳しくは耐光性と発色性とに優れたイエローインク組成物、並びにこれを用いた記録方法及び記録物に関する。
【背景技術】
【０００２】
一般に、シアンとマゼンタ顔料は、耐光性、発色性ともに優れていることが知られているが、イエローは着色剤の種類によって性質が異なり、耐光性が良好でも発色性に劣るものや、逆に、耐光性に劣っていても発色性が良好なものまで種々存在する。但し、一般的には、耐光性と発色性とは相反する関係にあり、イエローで耐光性と発色性の双方に優れたものは少ない。
【０００３】
具体的には、例えば、Ｃ．Ｉ．ピグメントイエロー７４は発色性に優れているが、耐光性は他のイエロー系顔料と比較して改良の余地がある。一方、Ｃ．Ｉ．ピグメントイエロー１１０やＣ．Ｉ．ピグメントイエロー１２８などは、耐光性に優れているが、発色性はＣ．Ｉ．ピグメントイエロー７４などに劣る。従って、耐光性と発色性の双方を兼ね備えたイエローインク組成物の開発が従来から望まれている。
【０００４】
耐光性と発色性とに優れたイエローインク組成物については、例えば、特開２０００−１８１９５２号公報に、Ｃ．Ｉ．ピグメントイエロー７４とＣ．Ｉ．ピグメントイエロー１０９、１１０、１２８、１５０および１５４からなる群から選択される少なくとも一種の第二のイエロー顔料とをともに含んでなるイエローインク組成物が、優れた耐光性と発色性を有することが開示されている（特許文献１）。
【０００５】
【特許文献１】特開２０００−１８１９５２号公報
【発明の開示】
【発明が解決しようとする課題】
【０００６】
本発明の目的とするところは、耐光性と発色性を高いレベルで両立できるようなイエローインク組成物を提供することである。
【課題を解決するための手段】
【０００７】
本発明者は、下記発明を提供することにより、前記目的を達成したものである。
【０００８】
（１）Ｃ．Ｉ．ピグメントイエロー７４と、下記式（I）で表される染料を含んでなるイエローインク組成物。
【０００９】
【化１】
2009001662.tif 000002
（上記式（I）中、Ｘ1、Ｘ2、Ｙ1、及びＹ2は水素原子、又はシアノ基を表し、Ｚ1及びＺ2は芳香環を有する置換基を表し、Ｒ1及びＲ2はアルキル基を表し、Ｍは金属原子を表す。）
【００１０】
（２）前記式（I）で表される化合物が、下記式（II）で表される化合物であることを特徴とする前記（１）に記載のイエローインク組成物。
【００１１】
【化２】
2009001662.tif 000003
（上記式（II）中、Ｘ1、Ｘ2、Ｙ1、及びＹ2は水素原子、又はシアノ基を表し、Ｗ1〜Ｗ5及びＷ11〜Ｗ15は、それぞれ水素原子、カルボキシル基又はその塩を表し、Ｍは金属原子を表し、ｔ−Ｂｕはターシャリーブチル基を表す。）
【００１２】
（３）前記インク組成物において、前記顔料と前記染料との重量比が１：１〜１：３の範囲である、前記（１）又は（２）に記載のイエローインク組成物。
【００１３】
（４）界面活性剤を含む、前記（１）〜（３）のいずれか一項に記載のイエローインク組成物。
【００１４】
（５）前記界面活性剤がポリシロキサンである、前記（１）〜（４）のいずれか一項に記載のイエローインク組成物。
【００１５】
（６）前記界面活性剤がアセチレングリコールである、前記（１）〜（４）のいずれか一項に記載のイエローインク組成物。
【００１６】
（７）多価アルコール低級アルキルエーテルを含む、前記（１）〜（６）のいずれか一項に記載のイエローインク組成物。
【００１７】
（８）炭素数４〜６であり水酸基価が２である脂肪族ジオール化合物を含む、前記（１）〜（７）のいずれか一項に記載のイエローインク組成物。
【００１８】
（９）表面張力が２０ｍＮ／ｍ〜４０ｍＮ／ｍである、前記（１）〜（８）のいずれか一項に記載のイエローインク組成物。
【００１９】
（１０）インクジェット用である、前記（１）〜（９）のいずれか一項に記載のイエローインク組成物。
【００２０】
（１１）前記（１）〜（１０）のいずれか一項に記載のイエローインク組成物を用いて記録する記録方法。
【００２１】
（１２）前記（１）〜（１０）のいずれか一項に記載のイエローインク組成物を用いて画像が形成されてなる記録物。
【００２２】
本発明によれば、Ｃ．Ｉ．ピグメントイエロー７４と特定のイエロー染料を混合することにより、耐光性と発色性を高いレベルで両立できるようなイエローインク組成物を提供することができる。また、本発明のインク組成物を用いた記録方法により、耐光性と発色性を高いレベルで両立できるような記録物が得られる。
【発明を実施するための最良の形態】
【００２３】
以下に本発明に係るインク組成物について、その好ましい実施態様に基づき説明する。
【００２４】
本発明のインク組成物は、Ｃ．Ｉ．ピグメントイエロー７４と下記式（I）で表される染料を含んでなる。
【００２５】
【化３】
2009001662.tif 000004
（上記式（I）中、Ｘ1、Ｘ2、Ｙ1、及びＹ2は水素原子、又はシアノ基を表し、Ｚ1及びＺ2は芳香環を有する置換基を表し、Ｒ1及びＲ2はアルキル基を表し、Ｍは金属原子を表す。）
【００２６】
また、前記式（I）で表される化合物の中でも、下記式（II）で表される化合物が好ましい。
【００２７】
【化４】
2009001662.tif 000005
（上記式（II）中、Ｘ1、Ｘ2、Ｙ1、及びＹ2は水素原子、又はシアノ基を表し、Ｗ1〜Ｗ5及びＷ11〜Ｗ15は、それぞれ水素原子、カルボキシル基又はその塩を表し、Ｍは金属原子を表し、ｔ−Ｂｕはターシャリーブチル基を表す。）
【００２８】
本発明のインク組成物は、かかる構成からなるため、耐光性と発色性を高いレベルで両立できるような画像を得ることができる。
【００２９】
本発明のインク組成物は、主としてインクジェット用インクとして用いられるが、その他、オフセット印刷、商業印刷、フレキソ印刷、グラビア印刷等の用途にも用いることができる。
【００３０】
本発明のインク組成物の好ましい態様では、Ｃ．Ｉ．ピグメントイエロー７４と上記式（I）で表される染料のほか、界面活性剤、多価アルコール低級アルキルエーテル、１，２−ヘキサンジオールおよび水を含んでなるものである。
【００３１】
本発明においては、Ｃ．Ｉ．ピグメントイエロー７４と上記式（I）で表される染料を、特定重量比の範囲で組み合わせることで、耐光性と発色性を高いレベルで両立できるような画像の実現が可能となった。
【００３２】
本発明の好ましい態様によれば、これらの顔料は、分散剤で水性媒体中に分散させてえられた顔料分散液としてインクに添加されるのが好ましい。好ましい分散剤としては、顔料分散液を調製するのに慣用されている分散剤、例えば高分子分散剤、界面活性剤を使用することができる。
【００３３】
インク組成物への顔料の添加量は、０．１重量％〜１５重量％が好ましく、より好ましくは２重量％〜１０重量％である。
【００３４】
Ｃ．Ｉ．ピグメントイエロー７４と上記式（I）で表される染料との存在比は、耐ガス性、耐光性、高印字品質が得られる範囲で適宜決定されてよいが、重量比１：１〜１：３の範囲で含有してなるのが好ましい。
【００３５】
本発明の好ましい態様によれば、インク組成物中に多価アルコール低級アルキルエーテルを含んでなる。
【００３６】
多価アルコール低級アルキルエーテルの好ましい具体例としては、モノ、ジおよびトリエチレングリコールＣ１−６アルキルエーテル、モノ、ジおよびトリプロピレングリコールＣ１−６アルキルエーテル、より好ましくはトリエチレングリコールモノブチルエーテル、ジエチレングリコールモノブチルエーテル、ジエチレングリコールモノエチルエーテル、ジエチレングリコールモノメチルエーテル、プロピレングリコールモノブチルエーテルなどが挙げられ、最も好ましくはトリエチレングリコールモノブチルエーテルである。
【００３７】
この添加量は１重量％〜１２重量％であるのが好ましく、より好ましくは２重量％〜１０重量％である。
【００３８】
また、本発明の好ましい態様によるインク組成物は、界面活性剤を含んでなる。界面活性剤としては、ポリシロキサン又はアセチレングリコールが好ましく用いられる。
【００３９】
ポリシロキサンとしては、例えば、ポリエーテル変性オルガノシロキサン等が挙げられる。ポリエーテル変性オルガノシロキサンとしては、下記の式（III）で表される化合物等が挙げられる。
【００４０】
【化５】
2009001662.tif 000006
（上記式（III）中、Ｒ1〜Ｒ9は、独立して、炭素数１−６のアルキル基を表し、ｊおよびｋは、独立して１以上の整数を表し、ＥＯはエチレンオキシ基を表し、ＰＯはプロピレンオキシ基を表し、ｍおよびｎは０以上の整数を表すが、但しｍ＋ｎは１以上の整数を表し、ＥＯおよびＰＯは、［ ］内においてその順序は問わず、ランダムであってもブロックであってもよい。）
【００４１】
特に、ｊ＋ｋが１１〜３００であることが好ましく、１１〜１００のものがより好ましく、１１〜５０であるものが特に好ましい。
【００４２】
式（III）の化合物は市販されており、それを利用することが可能である。例えば、ビックケミー・ジャパン株式会社製の、シリコン系添加剤ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８等が利用可能である。
【００４３】
ポリシロキサンの添加量は、インク組成物全体に対して、０．１重量％〜１．５重量％である。
【００４４】
一方、アセチレン系界面活性剤としては、下記の式（IV）で表される化合物等が挙げられる。
【００４５】
【化６】
2009001662.tif 000007
（ここで、Ｒ11、Ｒ12、Ｒ13、およびＲ14はそれぞれ独立して炭素数１〜６のアルキル基を表し、ｎおよびｍはそれらの和が０〜３０となる整数である。）
【００４６】
アセチレングリコールの好ましい具体例を挙げれば次の表１の通りである。
【００４７】
【表１】
2009001662.tif 000008
【００４８】
表１中のＮｏ．１のアセチレングリコールが最も好ましい。
【００４９】
これらのアセチレングリコールは市販されているものを利用することが可能であり、例えばサーフィノール４４０、４６５，８２およびＴＧ、オルフィンＥ１０１０（製造元：Air Product and Chemicals, Inc.、販売元：日信化学工業株式会社）を利用することができる。
【００５０】
アセチレングリコールの添加量は０．１重量％〜１．２重量％であるのが好ましく、より好ましくは０．２重量％〜１重量％である。
【００５１】
多価アルコール低級アルキルエーテルと界面活性剤、特にアセチレングリコールを上記添加量で組み合わせて用いることによって、インク組成物の速乾性を改善し、にじみや混色などによる印字品質の劣化を防止できる。さらに、多価アルコール低級アルキルエーテルはそれを単独で使用すると、記録ヘッドやインク流路を構成している樹脂を侵蝕してしまう現象がしばしば観察されるが、アセチレングリコールと組み合わせることで、このような侵蝕現象も防止することができる。さらに、後記する親水性高沸点低揮発性溶媒を多価アルコール低級アルキルエーテルに対して、その５０重量％以上添加することで、その効果をより改善することができる。
【００５２】
さらにカラー印字の場合、ドットが流れ出し、隣接するドット間で混色などが生じてしまうとカラー画像としての品質の劣化となる。多価アルコール低級アルキルエーテルとアセチレングリコールの組み合わせによれば、このような混色を防止し、高品質のカラー画像を実現することができる。
【００５３】
本発明の好ましい態様によれば、インク組成物は有機溶媒を含んでなるのが好ましい。この有機溶媒は、好ましくは低沸点有機溶剤であり、その好ましい例としては、メタノール、エタノール、ｎ−プロピルアルコール、iso−ブタノール、ｎ−ブタノール、sec−ブタノール、tert−ブタノール、iso−ブタノール、ｎ−ペンタノール、などがあげられる。特に一価のアルコールが好ましい。低沸点有機溶媒は、インクの乾燥時間を短くする効果がある。
【００５４】
本発明に用いられる親水性高沸点低揮発性溶媒としては、グリセリン、エチレングリコール、ジエチレングリコール、トリエチレングリコール、プロピレングリコール、ジプロピレングリコール、ヘキシレングリコール、ポリエチレングリコール、ポリプロピレングリコール等の高沸点低揮発性の多価アルコール類が用いられ、その他、Ｎ−メチル−２−ピロリドン、２−ピロリドン、１、３−ジメチルイミダゾリジノン、モノエタノールアミン、Ｎ，Ｎ−ジメチルエタノールアミン、Ｎ，Ｎ−ジエチルエタノールアミン、Ｎ−ｎ−ブチルジエタノールアミン、トリイソプロパノールアミン、トリエタノールアミン等の含窒素有機溶剤等の水溶性有機溶剤を印字のにじみが生じない範囲で添加することができる。とりわけグリセリンなどが好ましい。
【００５５】
これら保湿剤の添加量は、インクの０．５重量％〜４０重量％が好ましく、より好ましくは２重量％〜２０重量％の範囲である。また、低沸点有機溶媒剤の添加量はインクの０．５重量％〜１０重量％が好ましく、より好ましくは１．０重量％〜６重量％の範囲である。
【００５６】
また、本発明のインク組成物には、炭素数４〜６であり水酸基価が２である脂肪族ジオール化合物が好ましく用いられる。炭素数４〜６であり水酸基価が２である脂肪族ジオール化合物としては、１，４−ブタンジオール、１，５−ペンタンジオール、１，２−ヘキサンジオール、１，６−ヘキサンジオールなどのアルカンジオールが例示できるが中でも１，２−ヘキサンジオールなどの１，２−アルカンジオールが好ましい。
【００５７】
その他、必要に応じて、ｐＨ調製剤、防腐剤、防かび剤等を添加しても良い。ｐＨ調整剤としては、水酸化カリウム、水酸化ナトリウム、トリエタノールアミンなどがあげられる。
【００５８】
本発明のインク組成物をインクジェット記録方法に用いる場合、良好な応答性、吐出安定性、適当なドットの広がりおよび良好な真円度などを実現するためには、インク組成物の粘度は０℃〜５０℃の動作時温度において３０ｍＰａ・ｓ以下が好ましく、より好ましくは１．２Ｐａ・ｓ〜２０ｍＰａ・ｓであり、またインク組成物の表面張力は０℃〜５０℃の動作時温度において２０ｍＮ／ｍ〜４０ｍＮ／ｍであるのが好ましい。
【００５９】
［インクジェット記録方法］
本発明のインクジェット記録方法は、インク組成物の液滴を吐出し、該液滴を記録媒体に付着させて印刷を行うインクジェット記録方法であって、該インク組成物として、上述したインクセットが備えたインク組成物を用いるものである。
【００６０】
インク組成物を吐出する方法としては、以下に説明する方法が挙げられる。
【００６１】
第一の方法としては、静電吸引方式があり、この方式はノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する方式、あるいはインク滴を偏向することなく印刷情報信号に対応して噴射させる方式である。
【００６２】
第二の方法としては、小型ポンプでインク液に圧力を加え、ノズルを水晶振動子等で機械的に振動させることにより、強制的にインク滴を噴射させる方式である。噴射したインク滴は噴射と同時に帯電させ、インク滴が偏向電極間を飛翔する間に印刷情報信号を偏向電極に与えて記録する。
【００６３】
第三の方法は圧電素子を用いる方式であり、インク液に圧電素子で圧力と印刷情報信号を同時に加え、インク滴を噴射・記録させる方式である。
【００６４】
第四の方法は熱エネルギーの作用によりインク液を急激に体積膨張させる方式であり、インク液を印刷情報信号に従って微小電極で加熱発泡させ、インク滴を噴射・記録させる方式である。
【００６５】
以上のいずれの方法も本実施形態のインク組成物を用いたインクジェット記録方法に使用することができる。
【００６６】
本実施形態のインクジェット記録方法によれば、上述のインクセットを用いることにより、従来から使用されているインクジェット記録装置に追加の設備を設けることなくそのまま使用することができ、耐光性と発色性を高いレベルで両立できるような記録物が得られる。
【００６７】
［記録物］
本発明の記録物は、上述のインクジェット記録方法を用いて記録媒体上に記録が行われたものである。この記録物は、上述のインク組成物を用いることにより、従来から使用されているインクジェット記録装置に追加の設備を設けることなくそのまま使用することができ、耐光性と発色性を高いレベルで両立できるような記録物が得られる。
【００６８】
以下本発明を以下の実施例によって詳細に説明するが、本発明はこれらに限定されるものではない。
【００６９】
以下のインク組成物を常法に従い調製した。すなわち、インク組成物はＣ．Ｉ．ピグメントイエロー７４を分散剤成分とともに分散した後に、染料および他の成分を加え混合し、一定以上の大きさの不溶成分を濾過して、インク組成物とした。
【実施例１】
【００７０】
Ｃ．Ｉ．ピグメントイエロー７４                  ２．０ｗｔ％
イエロー染料式（V）                             ２．０ｗｔ％
スチレン−アクリル共重合体・アンモニウム塩      ２．０ｗｔ％
（分子量７０００、ポリマー成分４０％）
オルフィンＥ１０１０                            ０．５ｗｔ％
グリセリン                                    １３．０ｗｔ％
１，２−ヘキサンジオール                        ５．０ｗｔ％
２−ピロリドン                                  ２．０ｗｔ％
ＴＥＡ（トリエタノールアミン）                  １．０ｗｔ％
Ｐｒｏｘｅｌ  ＸＬ２                            ０．３ｗｔ％
（防腐剤：アーチケミカルズジャパン社製）
水                                                残量
合計                                        １００．０ｗｔ％
【００７１】
イエロー染料式（V）は、前記式（I）で表される化合物の一例である。
【００７２】
【化７】
2009001662.tif 000009
【実施例２】
【００７３】
Ｃ．Ｉ．ピグメントイエロー７４                  １．０ｗｔ％
イエロー染料式（V）                             ２．０ｗｔ％
スチレン−アクリル共重合体・アンモニウム塩      １．０ｗｔ％
（分子量７０００、ポリマー成分４０％）
オルフィンＥ１０１０                            ０．５ｗｔ％
グリセリン                                    １３．０ｗｔ％
１，２−ヘキサンジオール                        ５．０ｗｔ％
２−ピロリドン                                  ２．０ｗｔ％
ＴＥＡ（トリエタノールアミン）                  １．０ｗｔ％
Ｐｒｏｘｅｌ  ＸＬ２                            ０．３ｗｔ％
（防腐剤：アーチケミカルズジャパン社製）
水                                                残量
合計                                        １００．０ｗｔ％
【実施例３】
【００７４】
Ｃ．Ｉ．ピグメントイエロー７４                  １．０ｗｔ％
イエロー染料式（V）                             ３．０ｗｔ％
スチレン−アクリル共重合体・アンモニウム塩      １．０ｗｔ％
（分子量７０００、ポリマー成分４０％）
ＢＹＫ３４８                                    ０．４ｗｔ％
（ビックケミー社製）
グリセリン                                    １３．０ｗｔ％
１，２−ヘキサンジオール                        ５．０ｗｔ％
２−ピロリドン                                  ２．０ｗｔ％
ＴＥＡ（トリエタノールアミン）                  １．０ｗｔ％
Ｐｒｏｘｅｌ  ＸＬ２                            ０．３ｗｔ％
（防腐剤：アーチケミカルズジャパン社製）
水                                                残量
合計                                        １００．０ｗｔ％
【００７５】
（比較例１）
Ｃ．Ｉ．ピグメントイエロー７４                  １．０ｗｔ％
イエロー染料式（V）                             ４．０ｗｔ％
スチレン−アクリル共重合体・アンモニウム塩      １．０ｗｔ％
（分子量７０００、ポリマー成分４０％）
オルフィンＥ１０１０                            ０．５ｗｔ％
グリセリン                                    １２．０ｗｔ％
１，２−ヘキサンジオール                        ４．０ｗｔ％
２−ピロリドン                                  ２．０ｗｔ％
ＴＥＡ（トリエタノールアミン）                  １．０ｗｔ％
Ｐｒｏｘｅｌ  ＸＬ２                            ０．３ｗｔ％
（防腐剤：アーチケミカルズジャパン社製）
水                                                残量
合計                                        １００．０ｗｔ％
【００７６】
（比較例２）
Ｃ．Ｉ．ピグメントイエロー７４                  ３．０ｗｔ％
イエロー染料式（V）                             １．５ｗｔ％
スチレン−アクリル共重合体・アンモニウム塩      ４．０ｗｔ％
（分子量７０００、ポリマー成分４０％）
オルフィンＥ１０１０                            ０．５ｗｔ％
グリセリン                                    １２．０ｗｔ％
１，２−ヘキサンジオール                        ４．０ｗｔ％
２−ピロリドン                                  ２．０ｗｔ％
ＴＥＡ（トリエタノールアミン）                  １．０ｗｔ％
Ｐｒｏｘｅｌ  ＸＬ２                            ０．３ｗｔ％
（防腐剤：アーチケミカルズジャパン社製）
水                                                残量
合計                                        １００．０ｗｔ％
【００７７】
（比較例３）
Ｃ．Ｉ．ピグメントイエロー７４                  ２．０ｗｔ％
Ｃ．Ｉ．ダイレクトイエロー８６                  ２．０ｗｔ％
スチレン−アクリル共重合体・アンモニウム塩      ２．０ｗｔ％
（分子量７０００、ポリマー成分４０％）
ＢＹＫ３４８                                    ０．４ｗｔ％
（ビックケミー社製）
グリセリン                                    １３．０ｗｔ％
１，２−ヘキサンジオール                        ５．０ｗｔ％
２−ピロリドン                                  ２．０ｗｔ％
ＴＥＡ（トリエタノールアミン）                  １．０ｗｔ％
Ｐｒｏｘｅｌ  ＸＬ２                            ０．３ｗｔ％
（防腐剤：アーチケミカルズジャパン社製）
水                                                残量
合計                                        １００．０ｗｔ％
【００７８】
（比較例４）
Ｃ．Ｉ．ピグメントイエロー１１０                ２．０ｗｔ％
イエロー染料式（V）                             ２．０ｗｔ％
スチレン−アクリル共重合体・アンモニウム塩      ２．０ｗｔ％
（分子量７０００、ポリマー成分４０％）
ＢＹＫ３４８                                    ０．４ｗｔ％
（ビックケミー社製）
グリセリン                                    １２．０ｗｔ％
１，２−ヘキサンジオール                        ５．０ｗｔ％
２−ピロリドン                                  ２．０ｗｔ％
ＴＥＡ（トリエタノールアミン）                  １．０ｗｔ％
Ｐｒｏｘｅｌ  ＸＬ２                            ０．３ｗｔ％
（防腐剤：アーチケミカルズジャパン社製）
水                                                残量
合計                                        １００．０ｗｔ％
【００７９】
以上のインク組成物の表面張力（ｍＮ／ｍ）は表２に示す通りであった。
【００８０】
【表２】
2009001662.tif 000010
【００８１】
評価試験
〔評価１：彩度〕
インクジェットプリンタＰＸ−Ｖ６３０（セイコーエプソン社製）のイエローインクカートリッジに、各イエローインクを充填し、ＥＰＳＯＮ写真用紙（セイコーエプソン社製）に１００％ｄｕｔｙの１０ｍｍ×１０ｍｍのベタを印刷した印刷した。印刷モードはＥＰＳＯＮ写真用紙の高精細モードの、プリンターカラー調整の「色補正なし」を選択した。
【００８２】
分光光度計ＧＲＥＴＡＧ  ＳＰＭ１００（ＧＲＥＴＡＧ−ＭＡＣＢＥＴＨ社製）を用いて、ベタ部の色相をＣＩＥで規定されている色差表示法のＬ＊ａ＊ｂ＊表色系で測色した（光源Ｄ５０、光源フィルタ無、白色標準は絶対白、視野角は２°の条件で測色した）。
【００８３】
なお、彩度Ｃ＊は、ａ＊ｂ＊の値と下記式から計算し、以下の基準で評価した。
【００８４】
Ｃ＊＝［（ａ＊）2＋（ｂ＊）2］1/2
Ａ：Ｃ＊≧１０５
Ｂ：１００＜Ｃ＊＜１０５
Ｃ：１００≦Ｃ＊
【００８５】
〔評価２：耐光性〕
評価１と同じ印刷モードで、印刷部がＯＤ＝１．０となるように１０ｍｍ×１０ｍｍのベタを印刷した。作製した印刷サンプルを、スガ試験機株式会社製  キセノンウェザーメーター  ＸＬ７５を用いて７０，０００Ｌｕｘの照射量で４００時間曝露し、そのＯＤ値を測定した。そして、曝露前のＯＤ値を基準として、４００時間経過後のＯＤ値の減少率を求め、下記の評価基準に基づき印刷サンプルの耐光性を評価した。結果を表２に示す。
【００８６】
（単色の耐光性評価基準）
Ａ：ＯＤ値の減少率が２０％未満。
Ｂ：ＯＤ値の減少率が２０％以上３０％未満。
Ｃ：ＯＤ値の減少率が３０％以上。
【００８７】
〔評価３：耐水性〕
評価１において使用した印刷部の境界部に、水を１ｍｌ滴下し、自然乾燥させた後のサンプルの状態を目視で観察し、その結果を以下の基準によって評価した。
【００８８】
Ａ：色材のにじみが観察されない。
Ｂ：色材のにじみがわずかに観察される。
Ｃ：色材の大きなにじみが観察される。
【００８９】
評価結果は、以下の表に示されるようになった。
【００９０】
【表３】
2009001662.tif 000011